СПОСОБ ПРОИЗВОДСТВА УДЛИНЕННЫХ ИЗДЕЛИЙ ИЗ ТИТАНА

1. Способ производства удлиненных изделий из титана или титанового сплава, или заготовок таких изделий, включающий следующие этапы, на которых:
a) подготавливают массу титана или титанового сплава (10),
b) плавят эту массу посредством электрической дуги и способом гарнисажной плавки (20),
c) выливают один или несколько слитков преимущественно цилиндрической формы и диаметра примерно менее 300 мм из расплавленной массы (30), затем
d) волочат один или несколько таких слитков при температуре между 800°С-1200°С посредством волочильного стана (40).
2. Способ по п.1, отличающийся тем, что этап с) включает этапы на которых:
c1) выливают один или несколько первых слитков из расплавленной массы (300),
с2) плавят каждый из этих первых слитков во вторую соответствующую массу титана или титанового сплава (302),
с3) выливают один или несколько слитков для волочения, преимущественно цилиндрической формы и диаметра примерно менее 300 мм из каждой из соответствующих масс титана или титанового сплава (304).
3. Способ по п.2, отличающийся тем, что этап c1) включает этапы, на которых:
c11) выливают один или несколько слитков преимущественно цилиндрической формы и диаметра примерно менее 300 мм из расплавленной массы (300).
4. Способ по п.3, отличающийся тем, что этап с3) включает этапы, на которых:
с31) выливают слиток для волочения преимущественно цилиндрической формы и диаметра примерно менее 300 мм из каждой из вторых масс титана или титанового сплава.
5. Способ по п.4, отличающийся тем, что этап с2) включает этапы, на которых:
с21) плавят по меньшей мере первый слиток посредством вакуумной электрической дуги.
6. Способ по п.1, отличающийся тем, что диаметр слитка для волочения менее 250 мм.
7. Способ по п.1, отличающийся тем, что диаметр слитка для волочения более 100 мм.
8. Способ по п.1, отличающийся тем, что этап d) осуществляют в присутствии смазочного компонента.
9. Способ по п.8, отличающийся тем, что смазочный компонент содержит стекло.
10. Способ по п.1, отличающийся тем, что температура волочения составляет 900°С-1150°С.
11. Способ по п.1, отличающийся тем, что этап с) включает этапы на которых:
c1) выливают практически всю массу, расплавленную на этапе b) в слитки для волочения преимущественно цилиндрической формы и диаметра менее 300 мм.
12. Способ по п.1, отличающийся тем, что в нем отсутствует этап, на котором уменьшают диаметр слитков, вылитых на этапе с), предшествующий этапу d).
13. Способ по п.1, отличающийся тем, что между этапами с) и d) он включает этап обдирки.
14. Способ по любому из предыдущих пунктов, отличающийся тем, что диаметр слитков, вылитых на этапе с) выбирают в зависимости от желаемого диаметра удлиненного изделия из титана или титанового сплава, или заготовки этого изделия.